(57)【特許請求の範囲】
【請求項１】
脂肪族共役ジエン系単量体１０〜６０重量部、炭素数が５以上のアルコールとアクリル酸からなるアクリル酸アルキルエステル単量体５〜４０重量部、エチレン系不飽和カルボン酸単量体１〜１５重量部およびこれらと共重合可能な他の単量体２０〜８４重量部から構成される単量体（単量体合計１００重量部）を乳化重合して得られる共重合体ラテックスであって、光子相関法による平均粒子径が５０〜１５０ｎｍであり、炭素数が５以上のアルコールとアクリル酸からなるアクリル酸アルキルエステル単量体の残留量が、共重合体ラテックスの固形分基準で３００ｐｐｍ以下である共重合体ラテックス。
【請求項２】
炭素数が５以上のアルコールとアクリル酸からなるアクリル酸エステル単量体の残留量が、共重合体ラテックスの固形分基準で、２００ｐｐｍ以下である請求項１に記載の共重合体ラテックス。
【請求項３】
光子相関法による平均粒子径が５０〜１３０ｎｍである請求項１または２に記載の共重合体ラテックス。
【請求項４】
請求項１〜３のいずれかに記載の共重合体ラテックスが、紙塗工用組成物のバインダーとして用いられることを特徴とする共重合体ラテックス。
【請求項５】
請求項１〜３のいずれかに記載の共重合体ラテックスをバインダーとして用いることを特徴とする紙塗工用組成物。
【請求項６】
請求項１〜３のいずれかに記載の共重合体ラテックスが、カーペットバッキング用組成物のバインダーとして用いられることを特徴とする共重合体ラテックス。
【請求項７】
請求項１〜３のいずれかに記載の共重合体ラテックスをバインダーとして用いることを特徴とするカーペットバッキング用組成物。
【発明の詳細な説明】
【技術分野】
【０００１】
本発明は、共重合体ラテックスに関するものである。詳しくは、接着強度と臭気に優れる、バインダーとして有用な共重合体ラテックスに関するものである。
【背景技術】
【０００２】
ジエン系共重合体ラテックスが紙加工分野やカーペットのバックサイジング等をはじめとする各種接着剤（バインダー）として広く用いられていることは周知である。各用途に応じてバインダーに要求される性能は多岐にわたるが、合成ゴムラテックスであるジエン系共重合体ラテックスは、単量体組成の変更や共重合体の分子量などを比較的容易にコントロール可能であり、様々な要望に応えることが可能である。
【０００３】
例えば、紙加工分野において、塗工紙はその印刷効果が高い等の理由から、非常に数多くの印刷物に利用されている。季刊、月刊紙等の定期刊行物、メールオーダービジネスにおけるダイレクトメールや商品カタログ等において、その多くの頁に塗工紙が利用されている。印刷の高速化も進み、各市場からの塗工紙の物性への要求も高まっている。
一般に塗工紙は塗工原紙の表面に紙塗工用組成物を塗工、乾燥して製造される。紙塗工用組成物は、クレーや炭酸カルシウムなどの白色顔料を水に分散した顔料分散液、顔料同士および顔料を原紙に接着固定するためのバインダー、およびその他の添加剤によって構成される水性塗料である。バインダーとしてはスチレン−ブタジエン系共重合体ラテックスに代表されるような合成エマルションバインダーやデンプン、カゼインに代表されるような天然バインダーが使用される。その中でもスチレン−ブタジエン系共重合体ラテックスは、品質設計の自由度が大きく、今日では紙塗工用組成物に最も適したバインダーとして広く使用されており、スチレン−ブタジエン系共重合体ラテックスの性能が紙塗工用組成物の性能や塗工紙作製時の操業性あるいは最終的な塗工紙製品の表面強度、印刷光沢などの品質に影響することが知られている。
【０００４】
塗工紙製品の表面強度などの品質改善としては、例えば特開２００６−１５２４８４号公報（特許文献１）では、平均粒子径１５０ｎｍ以下の多段重合によって得られるコア-シェル型共重合体ラテックスを使用することにより、印刷光沢が良好でかつインキセット、インキ乾燥性が良好な艶消し塗工紙を提供する技術が紹介されている。特開平９−３１８９４号公報（特許文献２）においては、重合の最初の仕込み段に不飽和ジカルボン酸及びメタクリル酸の使用量全量を含む単量体混合物を重合した後、２段目以降を重合して得られる共重合体ラテックスを用いた紙塗工用組成物によれば、印刷時の表面強度、耐水性、インク着肉性、耐ブリスター性に優れたオフ輪印刷用塗工紙が得られるとの技術開示がある。さらに、特開２００８−２４８４４６号公報（特許文献３）には、共重合体ラテックスのフィルムの大豆油に対する接触角を規定することにより、印刷時の表面強度、印刷光沢、インキセットなどの印刷適性に優れる塗工紙を提供し得ると紹介され、該共重合体ラテックスを得るには、多段重合によるものが好ましいとしている。
【０００５】
また、カーペット分野においても、従来よりその製造工程において、スチレン−ブタジエン系共重合体ラテックスに代表されるような合成エマルションバインダーが、繊維どうしや繊維と基布を接着するバインダーとして、カーペットバッキング剤組成物に用いられている。近年コストダウンを目的としてより少量のバインダー量でこれらの接着強度を得るために種々の検討がなされている。
例えば、特開平３−１２１１７９号公報（特許文献４）ではα−メチルスチレンダイマーやターピノーレン等の連鎖移動剤の存在下で脂肪族共役ジエン系単量体を乳化重合することにより風合いと接着強度に優れるカーペットを与えるラテックスが得られるという技術が明らかにされている。
【０００６】
一方で、ジエン系共重合体ラテックスをバインダーとして使用した最終製品の塗工紙や繊維製品などにおける臭気については、臭気が発生しただけで製品価値がなくなるケースもあり、改善すべき課題のひとつである。
例えば、塗工紙製品の臭気と共に表面強度、インキ着肉性を改善する方法として、特開平２００１−２４８０９８号公報（特許文献５）には、共重合する単量体組成と、１、３−ブタジエンとスチレンの反応生成物である４−フェニルシクロヘキセンのラテックス中の残留量を規定する技術の開示がある。
しかし、これらの様々な改良技術は、各種用途におけるバインダーとして日々高まる要求物性を十分に満足するレベルには至っておらず、更なる改良が強く求められている。
【先行技術文献】
【特許文献】
【０００７】
【特許文献１】特開２００６−１５２４８４号公報
【０００８】
【特許文献２】特開平９−３１８９４号公報
【０００９】
【特許文献３】特開２００８−２４８４４６号公報
【００１０】
【特許文献４】特開平３−１２１１７９号公報
【００１１】
【特許文献５】特開２００１−２４８０９８号公報
【発明の概要】
【発明が解決しようとする課題】
【００１２】
本発明は、脂肪族共役ジエン系単量体、特定のアクリル酸アルキルエステル単量体、エチレン系不飽和カルボン酸単量体、およびこれらと共重合可能な他の単量体を重合して得られ、特定範囲の平均粒子径であり、特定のアクリル酸エステル単量体の残留量が特定量以下であることを特徴とする共重合体ラテックスであり、接着強度と臭気に優れる共重合体ラテックスを提供することを目的とするものである。
【課題を解決するための手段】
【００１３】
脂肪族共役ジエン系単量体１０〜６０重量部と炭素数が５以上のアルコールとアクリル酸からなるアクリル酸アルキルエステル単量体５〜４０重量部、エチレン系不飽和カルボン酸単量体１〜１５重量部およびこれらと共重合可能な他の単量体２０〜８４重量部から構成される単量体（単量体合計１００重量部）を乳化重合して得られる共重合体ラテックスであって、光子相関法による平均粒子径が５０〜１５０ｎｍであり、炭素数が５以上のアルコールとアクリル酸からなるアクリル酸アルキルエステル単量体の共重合体ラテックス中の残留量が、共重合体ラテックスの固形分基準で３００ｐｐｍ以下であることを特徴とする。
【発明の効果】
【００１４】
本発明の共重合体ラテックスは、接着強度と臭気に優れることから、該共重合体ラテックスをバインダーとして用いた紙塗工用組成物を塗工して得られた塗工紙は、印刷時のピック強度と臭気に優れる。また、該共重合体ラテックスをカーペットバッキング剤に用いることで、剥離強度やパイルの抜糸強度と風合い(触った際のソフト感)のバランスに優れ、さらに臭気に優れるカーペットを得ることが出来る。
【発明を実施するための形態】
【００１５】
本発明の共重合体ラテックスは、脂肪族共役ジエン系単量体、炭素数が５以上のアルコールとアクリル酸からなるアクリル酸アルキルエステル単量体、エチレン系不飽和カルボン酸単量体およびこれらと共重合可能な他の単量体を乳化重合して得られる。
脂肪族共役ジエン系単量体としては、１，３−ブタジエン、２−メチル−１，３−ブタジエン、２，３−ジメチル−１，３−ブタジエン、２−クロル−１，３−ブタジエン、置換直鎖共役ペンタジエン類、置換および側鎖共役ヘキサジエン類などが挙げられ、これらを１種または２種以上使用することができる。特に１，３−ブタジエンの使用が好ましい。
脂肪族共役ジエン系単量体は、全単量体１００重量部中、１０〜６０重量部の範囲で使用されることが必要である。１０重量部未満では、塗工紙のドライピック強度やカーペットの風合いが低下する。６０重量部を超えると、カーペットの剥離・抜糸強度が低下し、また塗工紙やカーペットなどの得られる最終製品における臭気が悪化する。より好ましくは、１５〜５０重量部である。
【００１６】
炭素数が５以上のアルコールとアクリル酸からなるアクリル酸アルキルエステル単量体としては、シクロヘキシルアクリレート、２−エチルヘキシルアクリレート、イソノニルアクリレート、ステアリルアクリレート、イソボルニルアクリレートなどが挙げられ、これらを１種または２種以上使用することができる。特に、２−エチルヘキシルアクリレートの使用が好ましい。
炭素数が５以上のアルコールとアクリル酸からなるアクリル酸アルキルエステル単量体は、全単量体１００重量部中、５〜４０重量部の範囲で使用されることが必要である。炭素数が５以上のアルコールとアクリル酸からなるアクリル酸アルキルエステル単量体が５重量部未満では、塗工紙にした場合はドライピック強度が低下し、カーペットでは風合いが低下する。共重合体ラテックスの架橋が進み過ぎるためである。炭素数が５以上のアルコールとアクリル酸からなるアクリル酸アルキルエステル単量体が４０重量部を超えると、塗工紙にした場合はウエットピック強度が低下し、カーペットでは剥離・抜糸強度が低下する。より好ましくは、５〜３０重量部である。
【００１７】
エチレン系不飽和カルボン酸単量体としては、アクリル酸、メタクリル酸、クロトン酸、マレイン酸、フマール酸、イタコン酸などの１塩基酸または２塩基酸（無水物）が挙げられる。
エチレン系不飽和カルボン酸単量体は、全単量体１００重量部中１〜１５重量部の範囲で使用されることが必要である。エチレン性不飽和カルボン酸系単量体が１重量部未満では、塗工紙にした場合はウエットピック強度が低下し、カーペットでは剥離・抜糸強度が低下する。一方、エチレン性不飽和カルボン酸系単量体が１５重量部を越えるとラテックスの粘度が高くなり、取り扱いが困難となる。好ましくは１．５〜１０重量部である。
【００１８】
上記脂肪族共役ジエン系単量体、炭素数が５以上のアルコールとアクリル酸からなるアクリル酸アルキルエステル単量体、エチレン系不飽和カルボン酸単量体と共重合可能な他の単量体としては、アルケニル芳香族単量体、不飽和カルボン酸アルキルエステル単量体（炭素数が５以上のアルコールとアクリル酸からなるアクリル酸アルキルエステル単量体は除く）、シアン化ビニル単量体、ヒドロキシアルキル基を含有する不飽和単量体、不飽和カルボン酸アミド単量体などが挙げられる。
【００１９】
アルケニル芳香族単量体としては、スチレン、α−メチルスチレン、メチルα−メチルスチレン、ビニルトルエンおよびジビニルベンゼンなどが挙げられ、これらを１種または２種以上使用することができる。特にスチレンの使用が好ましい。
【００２０】
不飽和カルボン酸アルキルエステル単量体（炭素数が５以上のアルコールとアクリル酸からなるアクリル酸アルキルエステル単量体は除く）としては、アクリル酸メチル、アクリル酸エチル、アクリル酸プロピル、アクリル酸ブチル等の、炭素数が４以下のアルコールとアクリル酸からなるアクリル酸アルキルエステル単量体や、メチルメタクリレート、エチルメタクリレート、グリシジルメタクリレート、ジメチルフマレート、ジエチルフマレート、ジメチルマレエート、ジエチルマレエート、ジメチルイタコネート、モノメチルフマレート、モノエチルフマレートなどが挙げられ、これらを１種または２種以上使用することができる。特にメチルメタクリレートの使用が好ましい。
炭素数が４以下のアルコールとアクリル酸からなるアクリル酸アルキルエステル単量体を用いた場合、得られる最終製品の臭気が低下する傾向があることから、炭素数４以下のアルコールとアクリル酸からなるアクリル酸エステルを使用する場合には、その使用量は１重量部未満、より好ましくは０．５重量部未満とすることが好ましい。
【００２１】
シアン化ビニル単量体としては、アクリロニトリル、メタクリロニトリル、α−クロルアクリロニトリル、α−エチルアクリロニトリルなどが挙げられ、これらを１種または２種以上使用することができる。特にアクリロニトリルまたはメタクリロニトリルの使用が好ましい。
【００２２】
ヒドロキシアルキル基を含有する不飽和単量体としては、β−ヒドロキシエチルアクリレート、β−ヒドロキシエチルメタクリレート、ヒドロキシプロピルアクリレート、ヒドロキシプロピルメタクリレート、ヒドロキシブチルアクリレート、ヒドロキシブチルメタクリレート、３−クロロ−２−ヒドロキシプロピルメタクリレート、ジ−（エチレングリコール）マレエート、ジ−（エチレングリコール）イタコネート、２−ヒドロキシエチルマレエート、ビス（２−ヒドロキシエチル）マレエート、２−ヒドロキシエチルメチルフマレートなどが挙げられ、これらを１種または２種以上使用することができる。特にβ−ヒドロキシエチルアクリレートの使用が好ましい。
【００２３】
不飽和カルボン酸アミド単量体としては、アクリルアミド、メタクリルアミド、Ｎ−メチロールアクリルアミド、Ｎ−メチロールメタクリルアミド、Ｎ，Ｎ−ジメチルアクリルアミドなどが挙げられ、これらを１種または２種以上使用することができる。特にアクリルアミドまたはメタクリルアミドの使用が好ましい。
【００２４】
さらに、上記単量体の他に、エチレン、プロピレン、酢酸ビニル、プロピオン酸ビニル、塩化ビニル、塩化ビニリデン等、通常の乳化重合において使用される単量体は何れも使用可能である。
【００２５】
これらの共重合可能な他の単量体は、全単量体１００重量部中、２０〜８４重量部の範囲で使用されることが必要である。これらの共重合可能な他の単量体が２０重量部未満では、塗工紙にした場合はウエットピック強度が低下し、カーペットでは剥離・抜糸強度が低下する。８４重量部を超えると、塗工紙にした場合はドライピック強度が低下し、カーペットでは風合いが低下する。より好ましくは３０〜７０重量部である。
【００２６】
共重合体ラテックスの光子相関法による平均粒子径としては、５０〜１５０ｎｍの範囲にあることが必要である。５０ｎｍ未満では、ラテックスの粘度が高くなり、取り扱いが困難となる。１５０ｎｍを超えると、接着強度（塗工紙にした場合はドライピック強度、カーペットでは剥離・抜糸強度）と臭気が低下する。好ましくは、５０〜１３０ｎｍである。
【００２７】
本発明の共重合体ラテックスは、炭素数が５以上のアルコールとアクリル酸からなるアクリル酸アルキルエステル単量体の残留量が、共重合体ラテックスの固形分基準で３００ｐｐｍ以下であることが必要である。３００ｐｐｍを超えると、得られる最終製品の臭気が悪化する。炭素数が５以上のアルコールとアクリル酸からなるアクリル酸アルキルエステル単量体の残留量を、ラテックスの固形分基準で３００ｐｐｍ以下にする方法としては、１）単量体の添加において、炭素数が５以上のアルコールとアクリル酸からなるアクリル酸アルキルエステル単量体を重合の前半に添加する方法、２）単量体添加終了後の重合を延長して重合転化率を上げる方法、３）重合終了後の水蒸気蒸留等による除去する方法が挙げられる。省エネルギーの観点から、上記１）及び２）の方法が好ましく、またこれらを組み合わせることも可能である。また、炭素数が５以上のアルコールとアクリル酸からなるアクリル酸アルキルエステル単量体の残留量が、ラテックスの固形分基準で２００ｐｐｍ以下にすることが、臭気の面からさらに好ましい。
【００２８】
本発明の共重合体ラテックスの重合方法としては、２段以上の多段重合であることが好ましい。単量体ならびにその他の成分の添加方法については、特に制限されるものではなく、単量体の添加方法については分割添加方法、連続添加方法の何れでも採用することができる。また、乳化重合において、公知の乳化剤、重合開始剤、連鎖移動剤、炭化水素系溶剤、電解質等を使用することができる。
【００２９】
乳化剤としては、高級アルコールの硫酸エステル塩、アルキルベンゼンスルホン酸塩、アルキルジフェニルエーテルジスルホン酸塩、脂肪族スルホン酸塩、脂肪族カルボン酸塩、デヒドロアビエチン酸塩、ナフタレンスルホン酸のホルマリン縮合物、非イオン性界面活性剤の硫酸エステル塩等のアニオン性界面活性剤、ポリエチレングリコールのアルキルエステル型、アルキルフェニルエーテル型、アルキルエーテル型等のノニオン性界面活性剤が挙げられ、これらを１種又は２種以上使用することができる。
【００３０】
重合開始剤としては、過硫酸リチウム、過硫酸カリウム、過硫酸ナトリウム、過硫酸アンモニウム等の水溶性重合開始剤、クメンハイドロパーオキサイド、過酸化ベンゾイル、t−ブチルハイドロパーオキサイド、アセチルパーオキサイド、ジイソプロピルベンゼンハイドロパーオキサイド、１，１，３，３−テトラメチルブチルハイドロパーオキサイド等の油溶性重合開始剤、またはレドックス系重合開始剤を適宜用いることができる。特に過硫酸カリウム、過硫酸ナトリウム、クメンハイドロパーオキサイド、t−ブチルハイドロパーオキサイドの使用が好ましい。
【００３１】
連鎖移動剤としては、アルキルメルカプタン、ジメチルキサントゲンジサルファイド、ジイソプロピルキサントゲンジサルファイド等のキサントゲン化合物、テトラメチルチウラムジスルフィド、テトラエチルチウラムジスルフィド、テトラメチルチウラムモノスルフィド等のチウラム系化合物、２，６−ジ−ｔ−ブチル−４−メチルフェノール、スチレン化フェノール等のフェノール系化合物、アリルアルコール等のアリル化合物、ジクロルメタン、ジブロモメタン、四臭化炭素等のハロゲン化炭化水素化合物、α−ベンジルオキシスチレン、α−ベンジルオキシアクリロニトリル、α−ベンジルオキシアクリルアミド等のビニルエーテル、トリフェニルエタン、ペンタフェニルエタン、アクロレイン、メタアクロレイン、チオグリコール酸、チオリンゴ酸、２−エチルヘキシルチオグリコレート、ターピノレン、α−メチルスチレンダイマー等が挙げられ、これらを１種または２種以上使用することができる。
【００３２】
炭化水素系溶剤としては、ペンタン、ヘキサン、ヘプタン、オクタン、シクロヘキサン、シクロヘプタン等の飽和炭化水素、ペンテン、ヘキセン、ヘプテン、シクロペンテン、シクロヘキセン、シクロヘプテン、４−メチルシクロヘキセン、１−メチルシクロヘキセン等の不飽和炭化水素、ベンゼン、トルエン、キシレン等の芳香族炭化水素などの炭化水素化合物を使用することができる。特に、沸点が適度に低く、重合終了後に水蒸気蒸留などによって回収、再利用しやすいシクロヘキセンやトルエンが、本発明の目的とは異なるものの、環境問題の観点から好適である。
【００３３】
本発明の共重合体ラテックスの重合には、必要に応じて酸素補足剤、キレート剤、分散剤等の公知の添加剤を用いることも差し支えなく、これらは種類、使用量ともに特に限定されず、適宜適量使用することが出来る。更には消泡剤、老化防止剤、防腐剤、抗菌剤、難燃剤、紫外線吸収剤などの公知の添加剤を用いることも差し支えなく、これらも種類、使用量ともに特に限定されず、適宜適量使用することが出来る。
【００３４】
本発明の紙塗工用組成物及びカーペットバッキング用組成物は、本発明の共重合体ラテックスをバインダーとして使用する。
本発明の紙塗工用組成物に使用する顔料としては、公知の顔料、例えば、カオリンクレー、炭酸カルシウム、タルク、硫酸バリウム、酸化チタン、水酸化アルミニウム、酸化亜鉛、サチンホワイトなどの無機顔料、あるいはポリスチレンラテックスのような有機顔料をそれぞれ単独または混合して使用することができる。また、紙塗工用組成物中の共重合体ラテックスの含有量は顔料１００重量部（固形分）に対して１〜２０重量部（固形分）を使用することが好ましい。共重合体ラテックスの含有量が１重量部未満では顔料を充分に接着できないために好ましくなく、２０重量部を超えると不透明度や白紙光沢が低下する上に、紙塗工用組成物のコスト上昇を招くために好ましくない。
本発明のカーペットバッキング用組成物に使用する充填剤としては、炭酸カルシウム、水酸化アルミニウム、水酸化マグネシウム、クレイ、硫酸バリウム、珪酸、珪酸塩、酸化チタン、炭酸マグネシウム、炭酸カルシウムなどの無機充填剤を単独または混合して使用することができる。共重合体ラテックスと無機充填剤の使用割合は、通常共重合体ラテックス１００重量部（固形分）に対して、無機充填剤が３０〜８００重量部（固形分）が好ましい。無機充填剤量が３０重量部未満では高固形分の接着剤組成物が得られず乾燥速度が低下すると共に、コスト上昇を招くため好ましくなく、８００重量部を超えると剥離・抜糸強度が低下するため好ましくない。より好ましくは１００〜７００重量部である。
【００３５】
また、必要に応じて澱粉、酸化澱粉、エステル化澱粉等の変性澱粉、大豆蛋白、カゼインなどの天然バインダー、あるいはポリビニルアルコール、カルボキシメチルセルロースなどの水溶性合成バインダーなどを使用しても差し支えない。
【００３６】
本発明の組成物を調製する際には、さらにその他の助剤、例えば分散剤（ピロリン酸ナトリウム、ポリアクリル酸ナトリウム、ヘキサメタリン酸ナトリウムなど）、消泡剤（ポリグリコール、脂肪酸エステル、リン酸エステル、シリコーンオイルなど）、レベリング剤（ロート油、ジシアンジアミド、尿素など）、防腐剤、離型剤（ステアリン酸カルシウム、パラフィンエマルジョンなど）、蛍光染料、カラー保水性向上剤（カルボキシメチルセルロース、アルギン酸ナトリウムなど）、増粘剤（ポリアクリル酸ナトリウム、カルボキシメチルセルロースなど）、発泡剤（界面活性剤など）、着色剤（着色顔料など）、難燃剤、老化防止剤、安定剤、加硫促進剤、架橋剤、帯電防止剤、ｐＨ調整剤等を必要に応じて添加しても良い。
【００３７】
さらに、紙塗工用組成物を塗工用紙へ塗布する方法には、公知の技術、例えばエアナイフコーター、ブレードコーター、ロールコーター、バーコーター、カーテンコーターなどのいずれの塗工機を使用しても差し支えない。また、塗工後、乾燥し、カレンダーリングなどにより仕上げることにより、塗工紙を得る。
カーペットバッキング用組成物の塗布方法としては、特に限定されないが、例えば、ロールコート法、ダイレクトコート法、含浸法、スプレー法等が挙げられる。塗布後の乾燥については、加熱処理して乾燥する方法が望ましいが、加熱温度は８０〜１６０℃であり、より好ましくは１００〜１４０℃である。
【実施例】
【００３８】
以下、実施例を挙げて本発明をさらに具体的に説明するが、本発明はその要旨を超えない限り、これらの実施例に限定されるものではない。なお実施例中、割合を示す部および％は特に断りのない限り重量基準によるものである。また実施例における諸物性の評価は次の方法に拠った。その評価結果は、各々表−１〜３に示した。
【００３９】
共重合体ラテックスの光子相関法による平均粒子径の測定
共重合体ラテックスの光子相関法による平均粒子径を測定した。尚、測定に際しては、ＦＰＡＲ−１０００（大塚電子製）を使用した。
【００４０】
シクロヘキシルアクリレート、２−エチルへキシルアクリレート、とブチルアクリレートの共重合体ラテックス中の残留量の測定
ガスクロマトグラフとしては、島津製作所製  ＧＣ−２０１４型を使用した。
（１）サンプルの作成
共重合体ラテックス１ｇを精秤し、Ｎ、Ｎ−ジメチルホルムアミド２５ｍｌに溶解し２４時間後、これを測定サンプルとした。
（２）ガスクロマトグラフ測定条件
サンプル量：１μＬ
検出器：ＦＩＤ
インジェクション温度：１７０℃
検出器温度：２５０℃
カラム：長さ／内径／膜厚（液層）＝３０ｍ/０．２５ｍｍ/０．５μｍ（ＤＢ−ＷＡＸ）
キャリアーガス：Ｈｅ  １ｍＬ/分
スプリット比：１／４０
カラム温度：７０℃で５分ホールドした後に、１０℃／分で１７０℃まで昇温し、更に２０℃／分で２３０℃まで昇温し、２３０℃で１０分間ホールド
（３）定量方法
シクロヘキシルアクリレート、２-エチルへキシルアクリレート、ブチルアクリレートをそれぞれＮ、Ｎ−ジメチルホルムアミドで希釈した試料を用いて各々検量線を作成した。その検量線を用いて、得られたガスクロマトグラフから共重合体ラテックスに残留するシクロへキシルアクリレート、２-エチルへキシルアクリレート、ブチルアクリレートを定量した。検量線から定量した残留単量体量を、共重合体ラテックスの固形分に対する濃度（ｐｐｍ）に換算した。
【００４１】
共重合体ラテックスのゲル含有量の測定
８０℃にてラテックスフィルムを作製する。その後ラテックスフィルムを約１ｇ秤量しＸｇとする。これを４００ｍｌのトルエンに入れ４８時間膨潤溶解させる。その後、これを秤量済みの３００メッシュのステンレス金網で濾過し、その後トルエンを蒸発乾燥させ、その乾燥後重量からメッシュ重量を減じて、試料の乾燥後重量を秤量しＹｇとする。下記式よりゲル含量を計算した。
ゲル含量（％）＝Ｙ／Ｘ＊１００
【００４２】
塗工紙のドライピック強度の評価
ＲＩ印刷機で各塗工紙試料を同時に印刷した際のピッキングの程度を肉眼で判定し、５級（優）から１級（劣）まで相対的に目視評価した。
【００４３】
塗工紙のウェットピック強度の評価
ＲＩ印刷機を用いてモルトンロールにより各塗工紙試料に同時に湿し水を付与し、その直後にインキロールにより各塗工紙試料を同時に印刷した際のピッキングの程度を肉眼で判定し、５級（優）から１級（劣）まで相対的に目視評価した。
【００４４】
塗工紙の臭気の評価
約３ｃｍ角に切断した各塗工紙試料１０ｇを５００ｍＬの臭気瓶にいれ、２０℃にて２４時間放置した後、７０℃で３０分間加熱した。その後室温まで冷却した後に、試料の臭気を嗅ぎ、臭気の程度によって５級（臭気が少なく良い）から１級（臭気が多く悪い）まで相対的に評価した。各塗工紙試料について１０人の試験者の判定を平均し、テスト結果とした。
【００４５】
カーペットの剥離強度及び抜糸強度の評価
ＪＩＳ  Ｌ−１０２１繊維性床敷物試験方法準拠した方法で、パイル糸の引き抜き強さ及び剥離強さを測定した。
【００４６】
カーペットの風合いの評価
作成した各カーペット試験片のソフト感を触感により評価した。
○：ソフト（柔らかい）
△：普通
×：硬い
【００４７】
カーペットの臭気の評価
作成した各カーペット試験片を約３ｃｍ角に切断し、１０ｇを５００ｍＬの臭気瓶にいれ、２０℃にて２４時間放置した後、７０℃で３０分間加熱した。その後室温まで冷却した後に、試料の臭気を嗅ぎ、臭気の程度によって５級（臭気が少なく良い）から１級（臭気が多く悪い）まで相対的に評価した。各塗工紙試料について１０人の試験者の判定を平均し、テスト結果とした。
【００４８】
共重合体ラテックスの合成
共重合体ラテックス１〜４、１１
攪拌機を備えた耐圧性の重合反応器に、重合水１５０部、過硫酸カリウム１部、表−１または表−２の１段目に示す単量体、乳化剤、炭化水素系溶剤及び連鎖移動剤を仕込み、７０℃に昇温し、表−１または表−２の２段目に示す単量体、炭化水素系溶剤及び連鎖移動剤を７時間で連続添加した。更に、重合を継続し、重合転化率が９８％を超えた時点で重合を終了した。次いで、水酸化ナトリウムを用いて、ｐＨを７に調製し、水蒸気蒸留を行い、共重合体ラテックス１〜４、１１を得た。
【００４９】
共重合体ラテックス５、１０
攪拌機を備えた耐圧性の重合反応器に、重合水１５０部、過硫酸カリウム１部、表−１または表−２の１段目に示す単量体、乳化剤、炭化水素系溶剤及び連鎖移動剤を仕込み、７０℃に昇温し、表−１または表−２の２段目に示す単量体及び連鎖移動剤を４時間で連続添加した。更に、表−１または表−２の３段目に示す単量体及び連鎖移動剤を４時間で連続添加した。更に重合を継続し、重合転化率が９８％を超えた時点で重合を終了した。  次いで、水酸化ナトリウムを用いて、ｐＨを７に調製し、水蒸気蒸留を行い、共重合体ラテックス５、１０を得た。
【００５０】
共重合体ラテックス６
攪拌機を備えた耐圧性の重合反応器に、重合水１５０部、過硫酸カリウム１部、表−１の１段目に示す単量体、乳化剤、炭化水素系溶剤及び連鎖移動剤を仕込み、７０℃に昇温し、表−１の２段目に示す単量体及び連鎖移動剤を６．５時間で連続添加した。更に、表−１の３段目に示す単量体を１．５時間で連続添加した。更に重合を継続し、重合転化率が９８％を超えた時点で重合を終了した。次いで、水酸化ナトリウムを用いて、ｐＨを７に調製し、水蒸気蒸留を行い、共重合体ラテックス６を得た。
【００５１】
共重合体ラテックス７〜９
攪拌機を備えた耐圧性の重合反応器に、重合水１５０部、過硫酸カリウム１部、表−１または表−２の１段目に示す単量体、乳化剤、炭化水素系溶剤及び連鎖移動剤を仕込み、７０℃に昇温し、表−１または表−２の２段目に示す単量体及び連鎖移動剤を７時間で連続添加した。更に、重合を継続し、重合転化率が９８％を超えた時点で重合を終了した。次いで、水酸化ナトリウムを用いて、ｐＨを７に調製し、水蒸気蒸留を行い、共重合体ラテックス７〜９を得た。
【００５２】
【表−１】
0005426700.tif 000002
【００５３】
【表−２】
0005426700.tif 000003
【００５４】
紙塗工用組成物の作製
下記に示した配合処方に従って、上記で得られた共重合体ラテックスを配合し、水酸化ナトリウムでｐＨ９.５に調整した紙塗工用組成物を作製した。
（紙塗工用組成物の配合処方）
配合処方
カオリン                            ４０部
重質炭酸カルシウム                  ６０部
変性デンプン                          ２部
共重合体ラテックス                    ８部
・・・・・・・・・・・・・・・・・・・・・・・
固形分濃度                          ６７％
【００５５】
塗工紙の作製と評価
塗工原紙（坪量５５ｇ／ｍ２）に、上記の紙塗工用組成物を片面あたりの塗被量が１０g／ｍ２となるようにワイヤーバーを用いて塗工し乾燥した後、線圧６０ｋｇ／ｃｍ、温度５０℃の条件でカレンダー処理を行って塗工紙を得た。得られた塗工紙を上記試験に供して評価した。
【００５６】
【表−３】
0005426700.tif 000004
【００５７】
表−３に示すとおり、本発明による共重合体ラテックス１〜７を用いた紙塗工用組成物を塗工して得られた塗工紙は、塗工紙のドライピック強度、ウエットピック強度及び臭気に優れる。
【００５８】
比較例８は、炭素数が５以上のアルコールとアクリル酸からなるアクリル酸アルキルエステル単量体の残留量が本発明の規定範囲を超えており、得られた塗工紙の臭気が劣る。
比較例９は、ブタジエン量が本発明の規定範囲の上限を超え、また炭素数が５以上のアルコールとアクリル酸からなるアクリル酸アルキルエステル単量体量が本発明の規定範囲の下限未満であり、塗工紙の臭気とドライピック強度が劣る。
比較例１０は、ラテックスの粒子径が本発明の規定範囲の上限を超えており、塗工紙の臭気とドライピック強度が劣る。
比較例１１は、炭素数が５以上のアルコールとアクリル酸からなるアクリル酸アルキルエステル単量体量及び残留量が本発明の規定範囲の上限を超えており、塗工紙の臭気が劣り、ウェットピック強度が大きく劣る。
【００５９】
カーペットバッキング用組成物の作製
下記に示した配合処方に従って、上記で得られた共重合体ラテックスを配合し、カーペットバッキング用組成物を作製した。
（カーペットバッキング用組成物の配合処方）
配合処方
共重合体ラテックス                １００部
重質炭酸カルシウム                ４００部
トリポリリン酸ナトリウム              １部
スチレン化フェノール              ０．５部
増粘剤                            
５部      
・   
・・・・・・・・・・・・・・・・・・・・・・
固形分濃度                ６７  ％
粘度                ４００００  ｍＰａ・ｓ
【００６０】
カーペットの作製と評価
ナイロン繊維のタフテッドカーペット生機の裏面に、上記のカーペットバッキング用組成物を固形分で７００g／ｍ２となるように均一に塗布し、ジュート織布を張り合わせて、１３０℃の乾燥機中１５分間乾燥して、タフテッドカーペットを得た。得られたタフテッドカーペットを上記試験に供して評価した。
【００６１】
【表−４】
0005426700.tif 000005
【００６２】
表−４に示すとおり、本発明による共重合体ラテックス１〜７を用いたカーペットバッキング用組成物を塗布して得られたタフテッドカーペットは、風合いと剥離強度・抜糸強度のバランス及び臭気に優れる。
【００６３】
比較例１９は、炭素数が５以上のアルコールとアクリル酸からなるアクリル酸アルキルエステル単量体の残留量が本発明の規定範囲を超えており、得られたタフテッドカーペットの臭気が劣る。
比較例２０は、ブタジエン量が本発明の規定範囲の上限を超え、また炭素数が５以上のアルコールとアクリル酸からなるアクリル酸アルキルエステル単量体量が本発明の規定範囲の下限未満であり、タフテッドカーペットの臭気、剥離強度、抜糸強度及び風合いが劣る。
比較例２１は、ラテックスの粒子径が本発明の規定範囲の上限を超えており、タフテッドカーペットの臭気、剥離強度及び抜糸強度が劣る。
比較例２２は、炭素数が５以上のアルコールとアクリル酸からなるアクリル酸アルキルエステル単量体量及び残留量が本発明の規定範囲の上限を超えており、タフテッドカーペットの臭気、剥離強度及び抜糸強度が劣る。
【産業上の利用可能性】
【００６４】
上記のとおり、本発明の共重合体ラテックスは、接着強度と臭気に優れる。該共重合体ラテックスを使用した紙塗工用組成物を塗工して得られた塗工紙が、印刷時のピック強度と臭気に優れ、紙塗工用組成物用バインダー及び組成物として有用である。
また、該共重合体ラテックスを使用したカーペットバッキング剤を塗布して得られたカーペットは、剥離強度・抜糸強度と風合いのバランスに優れ、さらにカーペットの臭気も少なく、カーペットバッキング用バインダー及びカーペットバッキング剤として有用である。更には、電池電極用バインダー、木質接着剤用バインダー、耐チッピング用バンダーとしても、使用することが出来る。